FR 3103807 A1 20210604 FR 1913491 A 20191129 L’invention concerne un dispositif de prise de vue par une caméra au travers d’un vitrage, comprenant une caméra et un vitrage feuilleté comprenant deux feuilles de verre séparées par un matériau polymère, les deux feuilles de verre étant du type fusion draw. Le dispositif est particulièrement adapté pour équiper les véhicules, la caméra étant intégrée à un système d’aide à la conduite du véhicule ou un système de conduite autonome du véhicule. VITRAGE FEUILLETE POUR CAMERA L’invention concerne plus particulièrement le domaine des vitrages pour véhicules et plus particulièrement les vitrages de très bonne qualité optique, notamment ceux devant offrir une visibilité à une caméra. Actuellement les vitrages feuilletés pour automobile sont en grande majorité produits à partir de deux feuilles de verre « float ». Ce terme signifie que chaque feuille de verre est obtenue par le procédé de flottage du verre sur un bain d’étain liquide appelé « procédé float ». Or, ce type de verre possède des imperfections géométriques caractéristiques, à la fois en termes de planéité et d’épaisseur mais aussi d’orientation le long de la feuille de verre. Une bonne qualité optique des vitrages feuilletés est ainsi difficile à obtenir à cause des défauts de planéité et d’épaisseur des feuilles de verre qu’il contient. Dans le procédé « float », du verre liquide est coulé sur un bain d’étain et le verre est étiré longitudinalement et latéralement afin d’obtenir des feuilles d’épaisseurs minces utilisées dans les produits feuilletés pour automobile (typiquement l’une des épaisseurs suivantes : 2,6 mm, 2,1 mm, 1,8 mm, 1,6 mm, 1,4 mm, 1,1 mm, 0,7 mm). Les feuilles de verre ainsi produites comportent deux types d’imperfections géométriques qui sont parallèles au sens d’étirement longitudinal. Il s’agit de défauts de planéité et de défauts d’épaisseurs. La qualité optique en transmission des vitrages dépend de la façon dont sont déviés les rayons incidents lorsqu’ils traversent la feuille de verre. La qualité optique en transmission est particulièrement affectée lorsque les deux faces de la feuille de verre ne sont pas parallèles. A contrario, un vitrage ayant seulement des défauts de planéité (mais pas de défauts d’épaisseur) aura une bien meilleure qualité optique, notamment lorsque les rayons incidents ne sont pas trop rasants par rapport à la surface du vitrage. La qualité optique en transmission des vitrages feuilletés dépend des propriétés des feuilles de verre qu’il contient. On peut distinguer deux types de défauts pour une feuille individuelle : 1) défauts d’épaisseur et 2) défauts de planéité. De façon générale, les défauts de planéité et d’épaisseur sont présents simultanément dans les verres fabriqués en procédé float. Ils sont présents dans la direction longitudinale du procédé et sont nommés sous le terme générique de « lignage float » (« draw lines » en anglais). Un défaut d’épaisseur d’une feuille produit une forte distorsion optique au niveau de cette feuille. Par contre, un défaut de planéité d’une feuille n’est pas à l’origine d’une distorsion optique forte de cette feuille. Cependant, même si les deux feuilles de verre assemblées dans un vitrage feuilleté ne présentent pas de défaut d’épaisseur mais que des défauts de planéité, ces défauts sont une perte locale de parallélisme entre les deux faces extérieures du vitrage, ce qui finalement aboutit à un défaut d’épaisseur au niveau du vitrage final (voir les explications à la figure 5). On peut donc dire que l’opération d’assemblage transforme les défauts de parallélisme des deux feuilles de verre qui le composent en un défaut d’épaisseur. Si les feuilles de départ présentent en plus des défauts d’épaisseur, sauf cas improbable où ces derniers seraient en opposition de phase dans le vitrage feuilleté final, ce dernier serait de faible qualité optique en transmission. Par ailleurs, le matériau intercalaire thermoplastique que l’on met entre les deux feuilles de verre pour fabriquer des vitrages feuilletés (en général du PVB) n’est pas parfaitement liquide au moment de l’assemblage et n’épouse pas parfaitement les deux surfaces de verre avec lesquelles il est en contact. Ainsi, le PVB « efface » une partie les défauts de planéité de plus grande longueurs d’onde, ceux qui ne nécessitent pas beaucoup d’effort mécanique pour être « redressés » par flexion de la feuille de verre. On dit que l’assemblage « repasse » (comme le fer à repasser aplanit les ondulations d’un vêtement) les défauts de grande longueur d’onde. Néanmoins, des défauts d’ondulation du verre float de relativement faible longueur d’onde ne sont que très partiellement « repassés » par l’opération d’assemblage. En pratique, on constate donc que les vitrages feuilletés sont particulièrement affectés par le «lignage float». Cet effet est d’autant plus important que l’angle d’incidence des rayons lumineux est rasant par rapport à la surface du vitrage feuilleté. Ainsi, et afin d’améliorer la qualité optique des produits pour automobile, les pare-brise sont préférentiellement fabriqués en tenant compte du « lignage float ». On monte ainsi un pare-brise sur un véhicule pour que le lignage float soit parallèle au plan vertical médian du véhicule (plan vertical de symétrie du véhicule passant par le milieu du pare-brise et le milieu de tout le véhicule). Par définition, les distorsions résiduelles du vitrage déforment légèrement les personnes et les objets qui compose la scène vue par le conducteur. Avec un lignage float vertical, ces déformations sont minimisées lorsque le conducteur regarde droit devant lui et elles sont plus importantes lorsque le conducteur regarde de biais à travers le pare-brise, du côté du passager par exemple. De plus la vision du conducteur est notablement affectée lorsque la forme d’un objet présent dans son champ de vision se modifie dynamiquement et de façon non naturelle (un objet sera alternativement légèrement plus petit puis plus gros et ainsi de suite) pendant le mouvement du véhicule. Or, lors du déplacement du véhicule, les différents éléments de la scène vue par le conducteur se déplacent majoritairement de bas en haut selon une ligne essentiellement verticale (sauf pour les éléments qui quittent latéralement le champ de vision du conducteur). Ainsi, la forme des objets ou des personnes, éventuellement légèrement affectée par les distorsions résiduelles du vitrage, change peu lors de leur évolution dans le champ de vision du conducteur. Pour les mêmes raisons, et pour les clients les plus exigeants en termes de qualité optique, les vitrages feuilletés latéraux des véhicules sont préférentiellement produits avec un « lignage float » horizontal. En effet et contrairement au cas du pare-brise, pour une vitre latérale, les éléments présents dans le champ de vision du conducteur se déplacent essentiellement horizontalement. Les caméras embarquées dans les véhicules automobiles se sont très rapidement développées ces dernières années, et les constructeurs automobiles ont rehaussé leur degré d’exigence concernant la qualité optique en transmission des vitrages, notamment dans la zone médiane supérieure à l’état monté sur le véhicule, notamment des pare-brise. Avec le développement des aides à la conduite (les « ADAS ») qui « prennent la main » sur le conducteur notamment en cas de freinage d’urgence, et l’avènement prochain des véhicules à conduite autonome, il convient de minimiser les risques d’éventuelle défaillance du système de reconnaissance des objets sur la trajectoire du véhicule et plus généralement des fonctions pouvant affecter la sécurité des passagers ou des personnes hors du véhicule. C’est pourquoi il est utile d’améliorer l’optique en transmission des vitrages au moins dans les zones équipées de caméra. Le lignage float pose un problème particulièrement ardu pour les caméras stéréoscopiques car ces dernières doivent combiner deux images prises de deux points situés de part et d’autre de l’axe de symétrie du véhicule et sur une ligne horizontale, et sont particulièrement affectées par le lignage vertical des pare-brise. Un procédé alternatif au procédé « float » est le procédé « fusion draw » selon lequel du verre liquide déborde des deux côtés d’un réservoir allongé. Les deux écoulements de verre se rejoignent et se ressoudent en une seule feuille s’écoulant sous le réservoir. Ce procédé est adapté au formage de feuilles minces, typiquement d’épaisseur inférieure à 2,6 mm et est réputé dans l’industrie électronique car ses deux faces n’ont été en contact qu’avec de l’air et ne possèdent ni défaut physique, ni gradient d’étain comme c’est le cas de la face « bain » d’un verre float. Ce verre issu du procédé « fusion draw » est de plus exempt des défauts optiques du type « lignage float ». On considère que l’expression « fusion draw » peut être rendue en français par l’expression « fusion par étirement vertical », cette dernière signifiant plus précisément « formée par débordement depuis un déversoir et étirage vertical vers le bas dans l’air ». Un tel procédé est notamment décrit dans la demande de brevet FR1432363A. Une feuille fabriquée selon ce procédé ne possède pas de face comprenant un gradient d’étain dont la concentration diminue de la surface vers le cœur. En effet, lors de son formage en verre plat, la feuille s’est figée dans l’air sans contact avec un bain métallique, ni avec aucun outil. Aussi, si l’on assemble un verre float avec des verres issus du procédé « fusion draw », cet assemblage est d’une meilleure qualité optique qu’un vitrage similaire dont les deux verres proviendraient d’un float. L’invention consiste à fabriquer un vitrage feuilleté destiné à procurer une vision pour une caméra, notamment pour un véhicule, et dont deux feuilles de verre, de part et d’autre d’une feuille intercalaire en matériau polymère, sont issues du procédé de fabrication « fusion draw ». L’invention concerne un dispositif de prise de vue par une caméra au travers d’un vitrage, comprenant une caméra et un vitrage feuilleté comprenant deux feuilles de verre séparées par un matériau polymère, les deux feuilles de verre étant du type fusion draw. Les avantages sont notamment les suivants : l’épaisseur des feuilles de verre « fusion draw » est compatible avec celles utilisées pour la fabrication de vitrages de véhicule, lesquelles sont en général d’épaisseur inférieure ou égale à 2,6 mm ; l’optique en transmission est particulièrement améliorée par rapport aux feuilles fabriquées par le procédé float. Selon l’invention on assemble dans un vitrage feuilleté au moins deux feuilles de verre « fusion draw » séparées par une feuille en matériau polymère (généralement en PVB), l’épaisseur de chacune de ces feuilles de verre pouvant être comprise dans le domaine allant de 0,5 à 3 mm. De préférence, le verre le plus mince se trouve dans le vitrage de sorte à être placé du côté de l’intérieur du véhicule. Le matériau polymère entre deux feuilles de verre peut avoir une épaisseur comprise dans le domaine allant de 0,3 à 1 mm dans le vitrage feuilleté final. Notamment, l’invention concerne un pare-brise dont les verres extérieur et intérieur (lorsque monté sur le véhicule) ont respectivement pour épaisseur : - de 1,4 à 2,3 mm pour le verre extérieur (non-situé du côté de la caméra), et - de 0,7 à 1,8 mm pour le verre intérieur (situé du côté de la caméra). Notamment, l’invention concerne un pare-brise dont les verres extérieur et intérieur (lorsque monté sur le véhicule) ont respectivement pour épaisseur 2,1 et 1,6 mm. Les feuilles de verre peuvent être recouvertes ou non d’une ou plusieurs couches minces telle qu’une ou plusieurs couches anti-IR par exemple à l’argent ou une ou plusieurs couches dites Low-E : ces couches ne sont pas prises en compte dans les plages d’épaisseurs précitées. Au moins une feuille de verre du vitrage feuilleté peut être teintée. Au moins une feuille de verre du vitrage feuilleté, voire deux feuilles de verre du vitrage feuilleté, peut être renforcée chimiquement (par trempe chimique). Le vitrage feuilleté est généralement bombé. Le vitrage feuilleté peut être fabriqué par les techniques classiques d’assemblage des vitrages feuilletés comprenant la mise en contact des feuilles de verre avec la feuille d’intercalaire en matériau polymère devant les séparer, le dégazage et passage de l’ensemble en autoclave. Une adhésion est ainsi crée entre la feuille de matériau polymère et les feuilles de verre. Dans le vitrage feuilleté final, la feuille de matériau polymère est disposée entre les deux feuilles de verre. Une face de la feuille de matériau polymère est en contact et liée de façon adhésive à une feuille de verre, tandis que l’autre face de la feuille de matériau polymère est en contact et liée de façon adhésive à l’autre feuille de verre. Le matériau intercalaire situé entre les deux feuilles de verre est avantageusement du PVB (c’est-à-dire du Polybutyral de vinyle) qui permet de donner de bonnes performances mécaniques au vitrage feuilleté sur un vaste domaine de température et ainsi de satisfaire les tests de la norme « ECE R43 » qui définit les propriétés minimales que doivent satisfaire les vitrages pour application automobile. Le matériau PVB standard possède un certain niveau de rigidité. Selon l’invention, le PVB utilisé possède préférentiellement une rigidité plus élevée. En effet, l’emploi d’un PVB plus rigide permet de mieux « repasser » les défauts de parallélisme entre les deux feuilles de verres lors de leur opération d’assemblage. Il permet donc d’améliorer encore la qualité optique en transmission des vitrages produits. Plus précisément, lors de l’étape de dégazage aux environs de 100-110 °C et dans l’autoclave aux environs de 110-140°C, le PVB rigide a une viscosité plus élevée, il a donc à la fois : plus de difficultés à s’amincir dans les zones où, si elles étaient seules, les deux feuilles de verres seraient plus proches l’une de l’autre ; plus de difficultés à migrer pour combler les espaces où, si elles étaient seules, les deux feuilles de verres seraient plus éloignées l’une de l’autre. Plus la viscosité du PVB est élevée entre 100 et 140°C, moins ces déplacements de PVB entre les deux feuilles de verre peuvent se réaliser. En conséquence, deux effets sont obtenus : dans la distribution des différentes longueurs d’onde des défauts de parallélisme existant entre les deux feuilles de verre, un PVB rigide « repasse » une gamme de défauts plus large, jusqu’à atteindre des défauts de longueur d’onde plus faible, comparé à un PVB à rigidité standard ; à longueur d’onde donnée, chaque défaut est « repassé » plus efficacement. La rigidité du PVB est, au premier ordre, caractérisée par sa température de transition vitreuse qui peut-être efficacement mesurée par une méthode d’analyse mécanique dynamique (ou dynamic mechanical analysis , DMA en Anglais) et par la détermination de la température où l’angle de perte est maximal (voir article https://en.wikipedia.org/wiki/Dynamic_mechanical_analysis pour plus d’information). Pour le PVB, il est recommandé d’effectuer une telle analyse à basse fréquence, typiquement 1 Hz, afin de bien identifier les modes de déformation prenant effet lorsque la sollicitation du matériau est lente. Par cette méthode, et comme documenté dans l’article technique « Intercalaires pour verres feuilletés », Gérard SAVINEAU, « Techniques de l’ingénieur », Réf. N4404-V1, 10-02-2013, il est possible de caractériser plusieurs types de PVB dont : les PVB « mous » aux propriétés acoustiques renforcées ont une température de transition vitreuse comprises dans l’intervalle 16-18 °C ; les PVB « standards » dont la température de transition vitreuse est comprise dans l’intervalle 28-32 °C ; les PVB « rigides » dont la température de transition vitreuse est comprise dans l’intervalle 40-45 °C. Bien entendu il existe des PVB aux températures de transition vitreuse intermédiaires aux trois catégories venant d’être mentionnées. Selon l’invention, les vitrages à optique améliorée peuvent être produits avec du PVB « mou » si les performances acoustiques sont primordiales devant les propriétés optiques. L’amélioration de la qualité optique provient alors essentiellement de l’utilisation de deux feuilles de verre plat formées par le procédé « fusion draw ». Selon l’invention, les vitrages à optique améliorée sont fabriqués à partir de feuilles de verre plat formées par le procédé « fusion draw » et préférentiellement avec du PVB standard dont la température de transition vitreuse déterminée à 1Hz par la méthode DMA est comprise dans le domaine allant de 28 à 32 °C. Selon l’invention, les vitrages à optique améliorée sont fabriqués à partir de feuilles de verre plat formées par le procédé « fusion draw » et de façon plus préférentielle avec du PVB plus rigide dont la température de transition vitreuse déterminée à 1Hz par la méthode DMA est supérieure à 32 °C. Selon l’invention, le matériau polymère peut comprendre un PVB présentant une température de transition vitreuse déterminée à 1Hz par la méthode DMA supérieure à 28 °C voire supérieure à 32°C. L’utilisation de PVB trop rigide peut éventuellement amener à une perte de résistance mécanique et à un test négatif de la chute de bille décrit dans la norme ECE R43. Aussi, il est nécessaire de qualifier rigoureusement les vitrages lorsqu’ils sont produits avec des PVB dont la température de transition vitreuse déterminée par DMA est supérieure à 40 °C. L’invention concerne également un véhicule comprenant le dispositif selon l’invention. Notamment, le véhicule est généralement tel que le vitrage délimite l’habitacle et l’extérieur du véhicule, la caméra étant dans l’habitacle. Notamment, le vitrage feuilleté est généralement le pare-brise du véhicule. Dans les figures qui suivent, les défauts de planéité et de parallélisme sont exagérés à dessein pour faciliter la compréhension. Les épaisseurs des différents constituants (verre et matériau polymère) ne sont pas à l’échelle. La caméra peut être intégrée à un système d’aide à la conduite du véhicule ou un système de conduite autonome du véhicule. La figure 1 donne une représentation des défauts de planéité du verre float. La figure 2 donne une représentation des défauts d’épaisseur du verre float. La figure 3 illustre comment la qualité optique en transmission est affectée lorsque les deux faces d’une feuille de verre ne sont pas parallèles. La figure 4 illustre le fait que deux rayons incidents parallèles peuvent ressortir quasiment parallèles d’une feuille de verre présentant un simple défaut d’ondulation mais dont les deux faces sont parallèles. La figure 5 illustre comment l’opération d’assemblage d’un vitrage feuilleté comprenant deux feuilles de verre et une feuille de matériau transforme les défauts de parallélisme des deux feuilles de verre en un défaut d’épaisseur du vitrage feuilleté final. La figure 6 illustre un dispositif comprenant un vitrage feuilleté bombé et une caméra disposée pour pouvoir prendre des prises de vue au travers du vitrage. La figure 1 donne une représentation (exagérée à dessein) des défauts de planéité du verre float. La feuille de verre 1 présente des ondulations parallèles aux bords longitudinaux du ruban float, c’est-à-dire parallèlement au sens d’écoulement du verre (flèche 2) pendant son formage dans une enceinte float. Les sommets 3 et les vallées 4 du verre ont été soulignés par un trait pointillé. Cette représentation est naturellement simplifiée par rapport à une feuille de verre réelle où existe une pluralité de défauts de planéité ayant des longueurs d’onde différentes. Le verre réel possède donc des défauts de planéités caractérisés par une distribution de longueurs d’onde, ce que ne rend pas la figure. La figure 2 donne une représentation (exagérée à dessein) des défauts d’épaisseur du verre float. La feuille de verre 5 présente des surépaisseurs et des sous-épaisseurs parallèles au bord longitudinaux du ruban float, c’est-à-dire parallèlement au sens d’écoulement du verre (flèche 2). Les sommets 6 et les vallées 7 de l’échantillon ont été soulignés par un trait pointillé. Comme dans le cas de la figure 1, cette représentation des défauts d’épaisseur est simplifiée par rapport à une feuille de verre réelle présentant une pluralité de défauts d’épaisseurs caractérisés par une distribution de longueurs d’onde. Une feuille de verre réelle est donc caractérisée par la combinaison de défauts de planéité et de défauts d’épaisseurs, chaque type de défaut étant caractérisé par une distribution de longueur d’ondes. La figure 3 illustre comment la qualité optique en transmission est affectée lorsque les deux faces d’une feuille de verre ne sont pas parallèles, ce défaut étant bien entendu exagéré sur la figure. On a en fait comme une lentille en certains endroits. La figure 4 illustre le fait que deux rayons incidents parallèles peuvent ressortir quasiment parallèles d’une feuille de verre présentant un simple défaut d’ondulation mais dont les deux faces sont parallèles. Une telle feuille a une bonne qualité optique en transmission. Cette affirmation est d’autant plus juste que les rayons incidents sont perpendiculaires à la feuille de verre et devient de moins en moins juste lorsque les rayons incidents forment un angle de plus en plus aigu avec la surface du verre. La figure 5 illustre la structure d’un vitrage feuilleté 13 réalisé par assemblage de deux feuilles de verre 10 et 11 avec une feuille de matériau polymère 12. Les deux feuilles ne présentent pas de défaut d’épaisseur, la feuille 10 étant parfaitement plane et la feuille 11 présentant des ondulations. On suppose pour simplifier que la feuille de matériau polymère se comporte comme un matériau parfaitement liquide et qui épouse les deux surfaces des feuilles de verre avec lesquelles il est en contact. Chaque feuille de verre prise séparément a une bonne qualité optique en transmission mais l’opération d’assemblage a transformé le défaut de parallélisme des deux feuilles dans le vitrage feuilleté final 13 en un défaut d’épaisseur. On se retrouve finalement dans un cas de défaut similaire à celui de la figure 3. Ainsi, l’opération d’assemblage transforme les défauts de parallélisme des deux feuilles de verre en un défaut d’épaisseur au niveau du vitrage feuilleté final. La figure 6 illustre un dispositif selon l’invention comprenant un vitrage feuilleté bombé 30, et une caméra 31 disposée pour pouvoir prendre des prises de vue au travers du vitrage 30. Le vitrage est ici un pare-brise de véhicule automobile et la caméra est fixée au vitrage par une embase 34. Le vitrage feuilleté comprend une feuille de verre 32 extérieure à l’habitacle située du côté opposé à celui de la caméra, et une feuille de verre 33 intérieure à l’habitacle située du côté de la caméra. La feuille extérieure 32 est plus épaisse sur la figure mais pourrait être de même épaisseur que la feuille intérieure 33. Ces deux feuilles de verre sont du type fusion draw. Elles sont assemblées dans le vitrage feuilleté avec une feuille 35 de matériau polymère, généralement du PVB. Dans ce vitrage feuilleté, la feuille de matériau polymère est en contact et liée de façon adhésive par chacune de ses faces aux deux feuilles de verre. Dispositif de prise de vue par une caméra au travers d’un vitrage (30), comprenant une caméra (31) et un vitrage feuilleté (30) comprenant deux feuilles de verre (32,33) séparées par un matériau polymère (35), caractérisé en ce que les deux feuilles de verre sont du type fusion draw. Dispositif selon la revendication précédente, caractérisé en ce que l’épaisseur de chacune des deux feuilles de verre est comprise dans le domaine allant de 0,5 à 3 mm. Dispositif selon l’une des revendications précédentes, caractérisé en ce que l’épaisseur de la feuille située du côté de la caméra a une épaisseur comprise dans le domaine allant de 0,7 à 1,8 mm et l’épaisseur de l’autre feuille a une épaisseur comprise dans le domaine allant de 1,4 à 2,3 mm. Dispositif selon l’une des revendications précédentes, caractérisé en ce que l’une ou les deux feuilles de verre sont renforcées chimiquement. Dispositif selon l’une des revendications précédentes, caractérisé en ce que au moins une feuille de verre est teintée. Dispositif selon l’une des revendications précédentes, caractérisé en ce que le matériau polymère comprend un PVB présentant une température de transition vitreuse déterminée à 1Hz par la méthode DMA supérieure à 28 °C. Dispositif selon l’une des revendications précédentes, caractérisé en ce que le matériau polymère comprend un PVB présentant une température de transition vitreuse déterminée à 1Hz par la méthode DMA supérieure à 32 °C. Dispositif selon l’une des revendications précédentes, caractérisé en ce que le matériau polymère a une épaisseur comprise dans le domaine allant de 0,3 à 1 mm. Dispositif selon l’une des revendications précédentes, caractérisé en ce que le vitrage est le pare-brise d’un véhicule. Véhicule comprenant le dispositif de l’une des revendications précédentes. Véhicule selon la revendication précédente, caractérisé en ce que le vitrage délimite l’habitacle et l’extérieur du véhicule, la caméra étant dans l’habitacle. Véhicule selon l’une des revendications précédentes de véhicule, caractérisé en ce que la caméra est intégrée à un système d’aide à la conduite du véhicule ou un système de conduite autonome du véhicule. Vitrage feuilleté (30) comprenant deux feuilles de verre (32,33) séparées par un matériau polymère (35), caractérisé en ce que les deux feuilles de verre sont du type fusion draw et en ce que le matériau polymère comprend un PVB présentant une température de transition vitreuse déterminée à 1Hz par la méthode DMA supérieure à 32°C. Vitrage selon la revendication précédente, caractérisé en ce que le matériau polymère a une épaisseur comprise dans le domaine allant de 0,3 à 1 mm. Vitrage selon l’une des revendications précédentes de vitrage, caractérisé en ce que l’épaisseur de chacune des deux feuilles de verre est comprise dans le domaine allant de 0,5 à 3 mm. Vitrage selon l’une des revendications précédentes de vitrage, caractérisé en ce que l’une ou les deux feuilles de verre sont renforcées chimiquement. Véhicule comprenant le vitrage de l’une des revendications de vitrage précédentes.